СПОСОБ ПОЛУЧЕНИЯ КУБИЧЕСКИХ НАНОКРИСТАЛЛОВ АЛМАЗА

1. Способ изготовления кубических нанокристаллов алмаза (10), содержащий следующие последовательные стадии:
(a) обеспечение порошка кристаллического алмаза, где максимальный размер частиц порошка равен или больше 2 мкм и равен или меньше 1 мм;
(b) измельчение указанного микронного порошка кристаллического алмаза с использованием измельчения размалыванием азотной струей так, чтобы получить тонкомолотый порошок, где максимальный размер частиц указанного тонкомолотого порошка составляет менее 2 мкм;
(c) наноизмельчение тонкомолотого порошка стадии b) с использованием планетарной шаровой мельницы с шарами из карбида вольфрама так, чтобы получить наноизмельченный порошок, содержащий частицы, максимальный размер которых составляет равно или менее 100 нм;
(d) кислотная обработка наноизмельченного порошка стадии с) с тем, чтобы растворить возможные частицы карбида вольфрама, которые могут быть получены на стадии с);
(e) извлечение кубических нанокристаллов алмаза (10) центрифугированием.
2. Способ по п.1, в котором частицы микронного порошка кристаллического алмаза стадии (а) имеют максимальный размер от 10 мкм до 200 мкм.
3. Способ по п.1, в котором измельчение размалыванием азотной струей стадии (b) происходит в течение от 1 ч до 5 ч с давлением измельчения, по меньшей мере, 5 бар (500 кПа).
4. Способ по п.1, в котором наноизмельчение стадии (с) осуществляется с корпусом, крышкой и шарами из сплава WC + 6% Со, причем размер шаров составляет 5-30 мм.
5. Способ по п.1, в котором наноизмельчение стадии (с) осуществляется с множеством последовательных периодов, разделенных периодами охлаждения с тем, чтобы температура наружной стенки корпуса оставалась ниже примерно 60°С, как, например, равно или ниже примерно 50°С.
6. Способ по п.1, в котором кислотная обработка стадии (d) содержит автоклавную обработку смесью фтористоводородной и азотной кислот при температуре в интервале от 100°С до 200°С.
7. Способ по п.1, в котором в процессе извлечения стадии (е) ультрачистую воду добавляют к образцу, получаемому в результате кислотной обработки стадии (d), указанную смесь центрифугируют и первую таблетку собирают после выгрузки кислотного надосадочного слоя.
8. Способ по п.7, в котором первую таблетку суспендируют в ультрачистой воде с добавлением серной кислоты вплоть до рН равно или менее 1, указанную смесь центрифугируют и вторую таблетку собирают после выгрузки кислотного надосадочного слоя.
9. Способ по п.8, в котором вторую таблетку суспендируют в ультрачистой воде, нейтрализуют водным раствором аммиака и центрифугируют, и в котором получаемый надосадочный слой накапливают и обессоливают фильтрацией.
10. Кубический нанокристалл алмаза (10), максимальный размер которого составляет равно или менее 100 нм, в котором:
нанокристалл алмаза (10) является круглой формы;
поверхность нанокристалла алмаза содержит слой аморфного углерода, где число атомного ряда указанного слоя равно или менее 1;
нанокристалл алмаза (10) состоит из углерода, содержащего:
0-2000 ч./млн легирующей добавки (добавок);
менее или равно 50 ч./млн примеси (примесей).
11. Кубический нанокристалл алмаза (10) по п.10, в котором указанный нанокристалл является флюоресцентным, и легирующей добавкой (добавками) является (являются) азот (N) или азот, объединенный с никелем (Ni).
12. Кубический нанокристалл алмаза (10) по п.10, в котором максимальный размер нанокристалла алмаза является равен или менее 100 нм, как, например, равно или менее 10 нм.
13. Молекула, маркированная кубическим нанокристаллом алмаза (10) по п.1.
14. Способ маркирования молекулы, содержащий прививку кубического нанокристалла алмаза (10) по любому из пп.10-12.
15. Применение кубического нанокристалла алмаза (10) по любому из пп.10-12 в областях техники, выбранных из перечня, состоящего из маркирования биомолекулы, векторизации биомолекулы, биоанализа, квантовой обработки информации, магнитометрии, технологии отображения, синтеза алмаза химическим осаждением из паровой фазы.